【事件の表示】
　特許第６５５４３４４号発明「粘着シートおよび表示体」の特許異議申立事件について、次のとおり決定する。
【結　論】
　特許第６５５４３４４号の特許請求の範囲を訂正請求書に添付された特許請求の範囲のとおり、訂正後の請求項〔１−８〕について訂正することを認める。
　特許第６５５４３４４号の請求項１ないし８に係る特許を維持する。
【理　由】
第１　手続の経緯
　特許第６５５４３４４号（以下「本件特許」という。）の請求項１〜８に係る特許についての出願は、平成２７年６月３０日に特願２０１５−１３１９４１号として特許出願され、令和１年７月１２日に特許権の設定登録がされ、同年７月３１日に特許掲載公報が発行され、その請求項１〜８に係る発明の特許に対し、令和２年１月３０日に高橋麻衣子（以下「特許異議申立人」という。）により、特許異議の申立てがされたものである。
　特許異議の申立て後の手続の経緯は次のとおりである。
令和２年　３月２５日付け　取消理由通知
令和２年　５月２５日　　　意見書・訂正請求書の提出（特許権者）
令和２年　７月２８日付け　訂正請求があった旨の通知
令和２年　８月２７日　　　意見書（特許異議申立人）
令和２年　９月１５日付け　取消理由通知（決定の予告）
令和２年１１月２４日　　　意見書（特許権者）
第２　訂正の適否
１　本件訂正請求の内容
　令和２年５月２５日付けの訂正請求による訂正（以下「本件訂正」という。）の「請求の趣旨」は、「特許第６５５４３４４号の特許請求の範囲を、本訂正請求に添付した訂正特許請求の範囲のとおり、訂正後の請求項１〜８について訂正することを求める。」というものであり、その内容は以下の訂正事項１からなるものである。
（１）訂正事項１
　特許請求の範囲の請求項１に
「少なくとも貼合される側の面に段差を有する第１の表示体構成部材と、第２の表示体構成部材とを貼合するための粘着シートであって、
前記第１の表示体構成部材および／または前記第２の表示体構成部材は、少なくとも貼合される側の面に、酸化されていない金属を主成分とする金属電極を有し、
前記粘着シートは、粘着性組成物を熱架橋してなる硬化前粘着剤層を有し、
前記粘着性組成物が、
（メタ）アクリル酸エステル重合体（Ａ）と、
メルカプト基を有するシランカップリング剤（Ｂ）と、
活性エネルギー線硬化性成分（Ｃ）と
を含有し、
前記（メタ）アクリル酸エステル重合体（Ａ）が、当該重合体を構成するモノマー単位として、水酸基含有モノマーを１０質量％以上、３５質量％以下含有する
ことを特徴とする粘着シート。」
とあるのを、
「少なくとも貼合される側の面に段差を有する第１の表示体構成部材と、第２の表示体構成部材とを貼合するための粘着シートであって、
前記第１の表示体構成部材および／または前記第２の表示体構成部材は、少なくとも貼合される側の面に、酸化されていない金属を主成分とする金属電極を有し、
前記粘着シートは、粘着性組成物を熱架橋してなる硬化前粘着剤層を有し、
前記粘着性組成物が、
（メタ）アクリル酸エステル重合体（Ａ）と、
メルカプト基を有するシランカップリング剤（Ｂ）と、
活性エネルギー線硬化性成分（Ｃ）と
を含有し、
前記（メタ）アクリル酸エステル重合体（Ａ）が、当該重合体を構成するモノマー単位として、水酸基含有モノマーを１０質量％以上、３５質量％以下含有
し、
前記メルカプト基を有するシランカップリング剤（Ｂ）により前記金属電極のマイグレーションを防止・抑制する
ことを特徴とする粘着シート。」に訂正する。
　当該請求項１を直接又は間接的に引用する請求項２〜８についても同様に訂正する。
２　検討
（１）一群の請求項について
　訂正事項１に係る本件訂正前の請求項１について、請求項２〜８は、請求項１を直接又は間接的に引用するものであるから、本件訂正前の請求項１〜８に対応する本件訂正後の請求項１〜８は特許法第１２０条の５第４項に規定される一群の請求項である。
　従って、訂正事項１による本件訂正は、特許法第１２０条の５第４項に規定する一群の請求項ごとになされたものである。
（２）訂正の目的の適否、新規事項の有無、特許請求の範囲の拡張・変更の存否について
ア　訂正事項１について
　訂正事項１は、本件特許明細書の段落【００１０】（以後【００１０】という。その他の段落についても同様。）の「特にメルカプト基を有するシランカップリング剤（Ｂ）の作用により…電極におけるマイグレーションを効果的に防止・抑制することができる」との記載に基づき、訂正前の「３５質量％以下含有する」との記載部分を「３５質量％以下含有し、前記メルカプト基を有するシランカップリング剤（Ｂ）により前記金属電極のマイグレーションを防止・抑制する」との記載に改めるものであるから、願書に添付した明細書、特許請求の範囲又は図面に記載した事項の範囲内においてしたものであり、特許法第１２０条の５第９項で準用する同法第１２６条第５項の規定に適合する。
　そして、訂正事項１は、訂正前の請求項１に記載された「メルカプト基を有するシランカップリング剤（Ｂ）」が「電極におけるマイグレーションを効果的に防止・抑制」する作用を有するものであることを明瞭にしたものであるから、特許法第１２０条の５第２項ただし書第３号に掲げる「明瞭でない記載の釈明」を目的とする訂正である。
　また、訂正事項１は、メルカプト基を有するシランカップリング剤が「金属電極のマイグレーションを防止・抑制」する作用を奏するものであることを明瞭にしただけのものであって、実質上特許請求の範囲を拡張し、又は変更するものではないから、特許法第１２０条の５第９項で準用する同法第１２６条第６項の規定に適合する。
　したがって、訂正事項１は、特許法第１２０条の５第２項ただし書第３号に掲げる明瞭でない記載の釈明を目的とするものであり、また、願書に添付した明細書、特許請求の範囲又は図面に記載した事項の範囲内においてするものであって、実質的に特許請求の範囲を拡張・変更するものでもないから、特許法第１２０条の５第９項で準用する特許法第１２６条第５、６項の規定に適合する。
（３）特許出願の際に独立して特許を受けることができるものであることについて
　本件訂正においては、訂正前の全ての請求項である請求項１〜８に対して特許異議の申立てがされているので、特許法第１２０条の５第９項で読み替えて準用する特許法第１２６条第７項の規定は課されない。
３　まとめ
　以上総括するに、訂正事項１は、特許法第１２０条の５第２項ただし書第３号に掲げる明瞭でない記載の釈明を目的とするものであり、特許法第１２０条の５第９項で準用する特許法第１２６条第５、６項の規定に適合するものである。
　したがって、本件特許の特許請求の範囲を、本件訂正請求書に添付した訂正特許請求の範囲のとおり、訂正後の請求項〔１〜８〕について訂正することを認める。
第３　本件訂正発明
　本件訂正は上記のとおり認められたところ、特許第６５５４３４４号の請求項１〜８に係る発明（以下「本件訂正発明１」〜「本件訂正発明８」ともいい、まとめて「本件訂正発明」ともいう。）は、その特許請求の範囲の請求項１〜８に記載された事項により特定される次のとおりのものである。
「　【請求項１】
少なくとも貼合される側の面に段差を有する第１の表示体構成部材と、第２の表示体構成部材とを貼合するための粘着シートであって、
前記第１の表示体構成部材および／または前記第２の表示体構成部材は、少なくとも貼合される側の面に、酸化されていない金属を主成分とする金属電極を有し、
前記粘着シートは、粘着性組成物を熱架橋してなる硬化前粘着剤層を有し、
前記粘着性組成物が、
（メタ）アクリル酸エステル重合体（Ａ）と、
メルカプト基を有するシランカップリング剤（Ｂ）と、
活性エネルギー線硬化性成分（Ｃ）と
を含有し、
前記（メタ）アクリル酸エステル重合体（Ａ）が、当該重合体を構成するモノマー単位として、水酸基含有モノマーを１０質量％以上、３５質量％以下含有
し、
　前記メルカプト基を有するシランカップリング剤（Ｂ）により前記金属電極のマイグレーションを防止・抑制する
ことを特徴とする粘着シート。
　　【請求項２】
　前記メルカプト基を有するシランカップリング剤（Ｂ）は、メルカプト基含有オリゴマー型シランカップリング剤であることを特徴とする請求項１に記載の粘着シート。
　　【請求項３】
　前記メルカプト基を有するシランカップリング剤（Ｂ）を構成する有機ケイ素化合物のメルカプト基当量は、１００ｇ／モル以上、１０００ｇ／モル以下であることを特徴とする請求項１または２に記載の粘着シート。
　　【請求項４】
　前記粘着性組成物中における前記メルカプト基を有するシランカップリング剤（Ｂ）の含有量は、前記（メタ）アクリル酸エステル重合体（Ａ）１００質量部に対して、０．０１質量部以上、５質量部以下であることを特徴とする請求項１〜３のいずれか一項に記載の粘着シート。
　　【請求項５】
　前記粘着性組成物中における前記活性エネルギー線硬化性成分（Ｃ）の含有量は、前記（メタ）アクリル酸エステル重合体（Ａ）１００質量部に対して、０．５質量部以上、５０質量部以下であることを特徴とする請求項１〜４のいずれか一項に記載の粘着シート。
　　【請求項６】
　前記粘着性組成物は、さらに架橋剤（Ｄ）を含有することを特徴とする請求項１〜５のいずれか一項に記載の粘着シート。
　　【請求項７】
　前記粘着シートは、２枚の剥離シートを備えており、
　前記硬化前粘着剤層は、前記２枚の剥離シートの剥離面と接するように前記剥離シートに挟持されている
ことを特徴とする請求項１〜６のいずれか一項に記載の粘着シート。
　　【請求項８】
　少なくとも貼合される側の面に段差を有する第１の表示体構成部材と、
　第２の表示体構成部材と、
　前記第１の表示体構成部材および前記第２の表示体構成部材を互いに貼合する粘着剤層と
を備えた表示体であって、
　前記第１の表示体構成部材および／または前記第２の表示体構成部材が、少なくとも貼合される側の面に、酸化されていない金属を主成分とする金属電極を有し、
　前記粘着剤層が、請求項１〜７のいずれか一項に記載の粘着シートの硬化前粘着剤層を、活性エネルギー線の照射により硬化させたものであることを特徴とする表示体。」
第４　令和２年９月１５日付の取消理由通知（決定の予告）で通知した取消理由の概要
１　本件特許の請求項１〜８に係る特許に対して、当審が特許権者に通知した取消理由とその概要は、次のとおりである。
理由３（進歩性）本件特許の請求項１〜８に係る発明は、本件特許出願前に日本国内又は外国において、頒布された刊行物に記載された発明又は電気通信回線を通じて公衆に利用可能となった発明に基いて、本件特許出願前にその発明の属する技術の分野における通常の知識を有する者が容易に発明をすることができたものであるから、請求項１〜８に係る特許は、特許法第２９条第２項の規定に違反してされたものである。
２　理由３（進歩性）で引用する刊行物 
刊行物１：特開２０１５−１０１９８号公報（異議申立人が提出した甲第１号証）
刊行物３：特開２００８−１６６３１４号公報（異議申立人が提出した参考資料１）
第５　令和２年９月１５日付の取消理由通知（決定の予告）で通知した取消理由についての当審の判断
　　　
１　理由３（進歩性）について
（１）本件訂正発明
　本件訂正発明は、第３に記載のとおりである。
（２）証拠一覧
　理由３において採用する証拠は、第４の２に記載のとおりである。
（３）証拠の記載事項
　刊行物１、３には、それぞれ、次の記載がある。 
ア　刊行物１ の記載事項
摘記１ａ：請求項１〜２、６〜９、１２
「【請求項１】
　重量平均分子量が２０万〜９０万であり、重合体を構成するモノマー単位として、水酸基を有するモノマーを１５〜３０質量％含有し、カルボキシル基を有するモノマーを含有しない（メタ）アクリル酸エステル共重合体（Ａ）と、
　活性エネルギー線硬化性成分（Ｂ）と、
　架橋剤（Ｃ）と
を含有する粘着性組成物を熱架橋してなる厚さ５０〜４００μｍの粘着剤層を有する粘着シート。
【請求項２】
　前記粘着性組成物中における前記活性エネルギー線硬化性成分（Ｂ）の含有量は、前記（メタ）アクリル酸エステル共重合体（Ａ）１００質量部に対して１〜５０質量部であることを特徴とする請求項１に記載の粘着シート。
…（中略）…
【請求項６】
　前記粘着シートは、２枚の剥離シートを備えており、
　前記粘着剤層は、前記２枚の剥離シートの剥離面と接するように前記剥離シートに挟持されている
ことを特徴とする請求項１〜５のいずれか一項に記載の粘着シート。
【請求項７】
　２枚の硬質板と、
　前記２枚の硬質板に挟持される粘着剤層と
を備えた積層体であって、
　前記粘着剤層は、請求項１〜６のいずれか一項に記載の粘着シートの粘着剤層を、活性エネルギー線の照射により硬化させたものである
ことを特徴とする積層体。
【請求項８】
　前記硬質板の少なくとも１つは、前記粘着剤層側の面に段差を有することを特徴とする請求項７に記載の積層体。
【請求項９】
　前記段差は、印刷層の有無による段差であることを特徴とする請求項８に記載の積層体。
…（中略）…
【請求項１２】
　前記２枚の硬質板の一方が、表示体モジュールまたはその一部であり、
　前記２枚の硬質板の他方が、前記粘着剤層側の面に額縁状の段差を有する保護板であることを特徴とする請求項７〜９のいずれか一項に記載の積層体。」
摘記１ｂ：【０００１】、【０００９】〜【００１０】、【００２５】
「【技術分野】
【０００１】
　本発明は、活性エネルギー線硬化性の粘着剤層を有する粘着シート、および当該粘着シートの粘着剤層を使用して得られる積層体に関するものである。
…（中略）…
【０００９】
　一方、上記のような粘着剤層は、透明導電膜や金属配線などに貼付される場合もある。この場合、粘着剤がカルボン酸を含有すると、具体的には粘着主剤がカルボキシル基を含有すると、透明導電膜や金属配線を腐食させたり、透明導電膜の抵抗値を変化させるといった問題が生じる。したがって、かかる用途で用いられる粘着剤においては、カルボン酸フリーであることが要求される。しかしながら、通常、カルボン酸フリーの粘着剤では、所望の粘着力を確保することが難しく、十分な耐久性を得ることはより困難である。
【００１０】
　本発明は、このような実状に鑑みてなされたものであり、カルボキシル基を実質的に含有しない粘着主剤を使用し、段差追従性に優れるとともに、耐湿熱白化性および耐久性にも優れる粘着剤層を有する粘着シートおよび積層体を提供することを目的とする。
…（中略）…
【発明の効果】
【００２５】
　本発明に係る粘着シートの粘着剤層は、段差追従性に優れ、活性エネルギー線照射後には耐湿熱白化性および耐久性にも優れる。かかる粘着シートを使用して得られた積層体においては、粘着剤層側に段差があっても、粘着剤層がその段差に追従するため、段差近傍に浮きや気泡等のないものとなる。また、上記積層体における活性エネルギー線照射後の粘着剤層は、耐湿熱白化性および耐久性にも優れる。さらに、上記粘着剤層を透明導電膜や金属配線などに貼付する場合にも、透明導電膜や金属配線を腐食させたり、透明導電膜の抵抗値を変化させることを抑制することができる。」
摘記１ｃ：【００５７】〜【００５８】、【００６４】〜【００６７】、【００９９】
「【００５７】
（３）架橋剤（Ｃ）
　粘着性組成物Ｐは、架橋剤（Ｃ）を含有することで、（メタ）アクリル酸エステル共重合体（Ａ）を架橋して三次元網目構造を形成し、得られる粘着剤の凝集力を向上させる。また、活性エネルギー線照射後には、当該粘着剤に耐久性を付与することもできる。
【００５８】
　架橋剤（Ｃ）としては、（メタ）アクリル酸エステル共重合体（Ａ）が有する反応性基（モノマー単位である水酸基含有モノマーの水酸基）と反応するものであればよく、例えば、イソシアネート系架橋剤、エポキシ系架橋剤、アミン系架橋剤、メラミン系架橋剤、アジリジン系架橋剤、ヒドラジン系架橋剤、アルデヒド系架橋剤、オキサゾリン系架橋剤、金属アルコキシド系架橋剤、金属キレート系架橋剤、金属塩系架橋剤、アンモニウム塩系架橋剤等が挙げられる。上記の中でも、水酸基との反応性に優れたイソシアネート系架橋剤を使用することが好ましい。なお、架橋剤（Ｃ）は、１種を単独で、または２種以上を組み合わせて使用することができる。
…（中略）…
【００６４】
（５）各種添加剤
　粘着性組成物Ｐには、所望により、アクリル系粘着剤に通常使用されている各種添加剤、例えばシランカップリング剤、帯電防止剤、粘着付与剤、酸化防止剤、紫外線吸収剤、光安定剤、軟化剤、充填剤、屈折率調整剤などを添加することができる。
【００６５】
　特に耐久性を改善する観点から、粘着性組成物Ｐには、添加剤としてシランカップリング剤が添加されることが好ましい。シランカップリング剤としては、分子内にアルコキシシリル基を少なくとも１個有する有機ケイ素化合物であって、（メタ）アクリル酸エステル共重合体（Ａ）との相溶性がよいものが好ましい。
　また、粘着シート１が光学用途の場合には、光透過性を有するシランカップリング剤が好適である。
【００６６】
　かかるシランカップリング剤としては、例えば、ビニルトリメトキシシラン、ビニルトリエトキシシラン、メタクリロキシプロピルトリメトキシシラン等の重合性不飽和基含有ケイ素化合物、３−グリシドキシプロピルトリメトキシシラン、２−（３，４−エポキシシクロヘキシル）エチルトリメトキシシラン等のエポキシ構造を有するケイ素化合物、３−メルカプトプロピルトリメトキシシラン、３−メルカプトプロピルトリエトキシシラン、３−メルカプトプロピルジメトキシメチルシラン等のメルカプト基含有ケイ素化合物、３−アミノプロピルトリメトキシシラン、Ｎ−（２−アミノエチル）−３−アミノプロピルトリメトキシシラン、Ｎ−（２−アミノエチル）−３−アミノプロピルメチルジメトキシシラン等のアミノ基含有ケイ素化合物、３−クロロプロピルトリメトキシシラン、３−イソシアネートプロピルトリエトキシシラン、あるいはこれらの少なくとも１つと、メチルトリエトキシシラン、エチルトリエトキシシラン、メチルトリメトキシシラン、エチルトリメトキシシラン等のアルキル基含有ケイ素化合物との縮合物などが挙げられる。これらは、１種を単独で用いてもよく、２種以上を組み合わせて用いてもよい。
【００６７】
　シランカップリング剤の添加量は、（メタ）アクリル酸エステル共重合体（Ａ）１００質量部に対して０．０１〜１．０質量部であることが好ましく、特に０．０５〜０．５質量部であることが好ましい。
…（中略）…
【００９９】
　なお、上記ガラス板やプラスチック板の片面または両面には、各種の機能層（透明導電膜、金属層、シリカ層、ハードコート層、防眩層等）が設けられていてもよいし、金属配線が形成されていてもよいし、光学部材が積層されていてもよい。本実施形態における粘着剤層１１は、カルボン酸フリーであるため、被着体に酸によって腐食等の不具合が生じるものがあったとしても、当該不具合を抑制することができる。」
摘記１ｄ：【０１１７】〜【０１１９】、【０１２１】〜【０１２２】
「【実施例】
【０１１７】
　以下、実施例等により本発明をさらに具体的に説明するが、本発明の範囲はこれらの実施例等に限定されるものではない。
【０１１８】
〔実施例１〕
１．（メタ）アクリル酸エステル共重合体の調製
　アクリル酸２−エチルヘキシル６０質量部、メタクリル酸メチル２０質量部およびアクリル酸２−ヒドロキシエチル２０質量部を共重合させて、（メタ）アクリル酸エステル共重合体（Ａ）を調製した。この（メタ）アクリル酸エステル共重合体（Ａ）の分子量を後述する方法で測定したところ、重量平均分子量７０万であった。
【０１１９】
２．粘着性組成物の調製
　上記工程（１）で得られた（メタ）アクリル酸エステル共重合体（Ａ）１００質量部（固形分換算値；以下同じ）と、活性エネルギー線硬化性成分（Ｂ）としてのポリエチレングリコールジアクリレート（新中村化学社製，製品名「ＮＫエステルＡ−４００」）５質量部と、イソシナネート系の架橋剤（Ｃ）としてのトリメチロールプロパン変性トリレンジイソシアネート（日本ポリウレタン社製，製品名「コロネートＬ」）０．２３質量部と、シランカップリング剤としての３−グリシドキシプロピルトリメトキシシラン（信越化学工業社製，製品名「ＫＢＭ−４０３」）０．２質量部と、光重合開始剤（Ｄ）としての１−ヒドロキシシクロヘキシルフェニルケトン（ＢＡＳＦ社製，製品名「イルガキュア１８４」）０．５質量部とを混合し、十分に撹拌して、メチルエチルケトンで希釈することにより、固形分濃度３３質量％の粘着性組成物の塗布溶液を得た。
…（中略）…
【０１２１】
３．粘着シートの製造
　得られた粘着性組成物の塗布溶液を、ポリエチレンテレフタレートフィルムの片面をシリコーン系剥離剤で剥離処理した重剥離型剥離シート（リンテック社製，製品名「ＳＰ−ＰＥＴ７５２１５０」）の剥離処理面に、乾燥後の厚さが１００μｍになるようにナイフコーターで塗布したのち、１００℃で４分間加熱処理して塗布層を形成した。同様に、得られた粘着性組成物の塗布溶液を、ポリエチレンテレフタレートフィルムの片面をシリコーン系剥離剤で剥離処理した軽剥離型剥離シート（リンテック社製，製品名「ＳＰ−ＰＥＴ３８２１２０」）の剥離
処理面に、乾燥後の厚さが１００μｍになるようにナイフコーターで塗布したのち、１００℃で４分間加熱処理して塗布層を形成した。
【０１２２】
　次いで、上記で得られた塗布層付きの重剥離型剥離シートと、上記で得られた 塗布層付きの軽剥離型剥離シートとを、両塗布層が互いに接触するように貼合し、２３℃、５０％ＲＨの条件下で７日間養生することにより、重剥離型剥離シート／粘着剤層（厚さ：２００μｍ）／軽剥離型剥離シートの構成からなる粘着シートを作製した。なお、粘着剤層の厚さは、ＪＩＳ Ｋ７１３０に準拠し、定圧厚さ測定器（テクロック社製，製品名「ＰＧ−０２」）を使用して測定した値である。」
イ　刊行物３の記載事項
摘記３ａ：【００１４】、【００１６】
「【００１４】
以下、本発明の封止用エポキシ樹脂組成物について説明する。 本発明の封止用エポキシ樹脂組成物は含硫黄元素化合物を含むものである。含硫黄元素化合物としては、特に限定するものではないが、メルカプト基を有する化合物、又は温度６０℃、相対湿度６０％以上の高温高湿下でメルカプト基を有する化合物を生成する化合物が好ましく、含硫黄元素シランカップリング剤、下記一般式（１）で表される化合物がより好ましい。これら硫黄元素を含有する化合物を樹脂組成物中に添加することで、銀がマイグレーションする際に、銀イオンをＡｇ2Ｓの不導体に変換しマイグレーションを抑えることが可能となるものである。…
【００１６】
本発明の封止用エポキシ樹脂組成物で用いられる含硫黄元素シランカップリング剤は、特に構造に制限はないが、例えば、γ−メルカプトプロピルトリメトキシシラン、γ−メルカプトプロピルトリエトキシシラン、ビス（３−トリエトキシシリルプロピル）テトラスルファン、ビス（３−トリエトキシシリルプロピル）ジスルファン等があげられる。含硫黄元素シランカップリング剤の配合割合に関しては特に制限はないが、好ましくは樹脂組成物中に０．０５重量％以上０．５重量％以下、更に好ましくは０．１重量％以上０．３重量％以下の範囲である。上記下限値を下回わらない範囲であれば、十分なマイグレーション抑止効果が発揮される。また、上記上限値を超えない範囲であれば、揮発分増大による成形品ボイドの発生を抑えることができる。」
４　刊行物１に記載された発明
　刊行物１の請求項１（摘記１ａ）には、「重量平均分子量が２０万〜９０万であり、重合体を構成するモノマー単位として、水酸基を有するモノマーを１５〜３０質量％含有し、カルボキシル基を有するモノマーを含有しない（メタ）アクリル酸エステル共重合体（Ａ）と、活性エネルギー線硬化性成分（Ｂ）と、架橋剤（Ｃ）とを含有する粘着性組成物を熱架橋してなる厚さ５０〜４００μｍの粘着剤層を有する粘着シート。」の発明が記載されている。また、刊行物の【００６５】（摘記１ｃ）には、特に耐久性を改善する観点から、粘着剤組成物に添加剤としてシランカップリング剤が添加されることが好ましいことが記載されており、【０１１８】（摘記１ｄ）の実施例１においては、具体的に３−グリシドキシトリメトキシシランのようなシランカップリング剤を添加した例が記載されている。
　そして、当該粘着シートについて、請求項１２（摘記１ａ）には、「表示体モジュールまたはその一部である硬質板」と「粘着剤層側の面に額縁状の段差を有する保護板である硬質板」との貼合に用いることが記載されている。
　また、【０００９】（摘記１ｂ）に粘着剤層を金属配線に貼付することが記載されているところ、当該金属配線とは、【００９９】（摘記１ｃ）の記載からみて、硬質板の表面に設けられているものと認められる。
　さらに、【００５８】（摘記１ｃ）には、架橋剤はイソシアネート系架橋剤が好ましいことが記載されている。
　そうすると、刊行物１には、「重量平均分子量が２０万〜９０万であり、重合体を構成するモノマー単位として、水酸基を有するモノマーを１５〜３０質量％含有し、カルボキシル基を有するモノマーを含有しない（メタ）アクリル酸エステル共重合体（Ａ）と、活性エネルギー線硬化性成分（Ｂ）と、イソシアネート系架橋剤（Ｃ）とシランカップリング剤を含有する粘着性組成物を熱架橋してなる厚さ５０〜４００μｍの粘着剤層を有する粘着シートであって、当該粘着シートは表示体モジュールまたはその一部である硬質板と、粘着剤層側の面に額縁状の段差を有する保護板である硬質板との貼合に用いられ、硬質板の粘着剤層側には金属配線が設けられている、粘着シート。」（以下、この発明を「引用発明１」という）が記載されているといえる。
５　本件訂正発明１について
（１）対比
　引用発明１の「重量平均分子量が２０万〜９０万であり、重合体を構成するモノマー単位として、水酸基を有するモノマーを１５〜３０質量％含有し、カルボキシル基を有するモノマーを含有しない（メタ）アクリル酸エステル共重合体（Ａ）」は、本件訂正発明１の「当該重合体を構成するモノマー単位として、水酸基含有モノマーを１０質量％以上、３５質量％以下含有する」「（メタ）アクリル酸エステル重合体（Ａ）」に相当する。
　引用発明１の「活性エネルギー線硬化性成分（Ｂ）」は、本件訂正発明１の「活性エネルギー線硬化性成分（Ｃ）」に相当する。
　引用発明１の「（メタ）アクリル酸エステル共重合体（Ａ）と、活性エネルギー線硬化性成分（Ｂ）と、…を含有する粘着性組成物を熱架橋してなる…粘着剤層を有する粘着シート」は、本件訂正発明１の「（メタ）アクリル酸エステル重合体（Ａ）と、…、活性エネルギー線硬化性成分（Ｃ）とを含有」する「粘着性組成物を熱架橋してなる硬化前粘着剤層を有」する「粘着シート」に相当する。
　引用発明１の「粘着剤層側の面に額縁状の段差を有する保護板である硬質板」、「表示体モジュールまたはその一部である硬質板」はそれぞれ、本件訂正発明１の「少なくとも貼合される側の面に段差を有する第１の表示体構成部材」、「第２の表示体構成部材」に相当する。また、引用発明１の「硬質板の粘着剤層側には金属配線が設けられている」ことは、「金属配線」とは酸化されていない金属の配線を通常意味することから、本件訂正発明１の「前記第１の表示体構成部材および／または前記第２の表示体構成部材は、少なくとも貼合される側の面に、酸化されていない金属を主成分とする金属電極を有」することに相当する。
　してみると、本件訂正発明１と引用発明１とは、
「少なくとも貼合される側の面に段差を有する第１の表示体構成部材と、第２の表示体構成部材とを貼合するための粘着シートであって、前記第１の表示体構成部材および／または前記第２の表示体構成部材は、少なくとも貼合される側の面に、酸化されていない金属を主成分とする金属電極を有し、前記粘着シートは、粘着性組成物を熱架橋してなる硬化前粘着剤層を有し、前記粘着性組成物が、（メタ）アクリル酸エステル重合体（Ａ）と、活性エネルギー線硬化性成分（Ｃ）とシランカップリング剤を含有し、前記（メタ）アクリル酸エステル重合体（Ａ）が、当該重合体を構成するモノマー単位として、水酸基含有モノマーを１０質量％以上、３５質量％以下含有することを特徴とする粘着シート。」
である点において一致し、以下の点において相違が認められる。 
（相違点１）
　本件訂正発明１の粘着性組成物は「メルカプト基を有するシランカップリング剤（Ｂ）」を含有し、「メルカプト基を有するシランカップリング剤（Ｂ）により金属電極のマイグレーションを防止・抑制する」するものであるのに対して、引用発明１の粘着性組成物はシランカップリング剤を含むものの、特に「メルカプト基を有するシランカップリング剤（Ｂ）」を添加するものでなく、当該メルカプト基を有するシランカップリング剤（Ｂ）により「金属電極のマイグレーションを防止・抑制」したものでない点
（２）判断
　相違点１について検討する。
　刊行物１の摘記１ｃ【００６６】には、粘着性組成物に添加するシランカップリング剤として「ビニルトリメトキシシラン、ビニルトリエトキシシラン、メタクリロキシプロピルトリメトキシシラン等の重合性不飽和基含有ケイ素化合物、３−グリシドキシプロピルトリメトキシシラン、２−（３，４−エポキシシクロヘキシル）エチルトリメトキシシラン等のエポキシ構造を有するケイ素化合物、３−メルカプトプロピルトリメトキシシラン、３−メルカプトプロピルトリエトキシシラン、３−メルカプトプロピルジメトキシメチルシラン等のメルカプト基含有ケイ素化合物、３−アミノプロピルトリメトキシシラン、Ｎ−（２−アミノエチル）−３−アミノプロピルトリメトキシシラン、Ｎ−（２−アミノエチル）−３−アミノプロピルメチルジメトキシシラン等のアミノ基含有ケイ素化合物、３−クロロプロピルトリメトキシシラン、３−イソシアネートプロピルトリエトキシシラン、あるいはこれらの少なくとも１つと、メチルトリエトキシシラン、エチルトリエトキシシラン、メチルトリメトキシシラン、エチルトリメトキシシラン等のアルキル基含有ケイ素化合物との縮合物」など、種々のものが例示されているが、上記の化合物群から、特に、「３−メルカプトプロピルトリメトキシシラン、３−メルカプトプロピルトリエトキシシラン、３−メルカプトプロピルジメトキシメチルシラン等のメルカプト基含有ケイ素化合物」などのメルカプト基を有するシランカップリング剤を選択することについては記載も示唆もされていない。
　また、刊行物３の摘記３ａには、半導体素子と、該半導体素子を固定するダイパッドと、複数のリードを封止するためのエポキシ樹脂組成物なる技術分野において、含硫黄元素シランカップリング剤を樹脂組成物中に添加することで、銀がマイグレーションする際に、銀イオンをＡｇ２Ｓの不導体に変換しマイグレーションを抑えることが可能となることが記載されていると認められるものの、刊行物１に記載の発明は、携帯電話機やタブレット端末等の各種モバイル電子機器のディスプレイにおいて、保護パネルと表示体モジュールとの間の空隙を埋めるために用いられる粘着性組成物である一方で、刊行物３に記載の発明は、半導体素子と、該半導体素子を固定するダイパッドと、複数のリードを封止するためのエポキシ樹脂組成物であるから、両者の属する技術分野は異なるものである。
　そして、刊行物１には、マイグレーションを防止・抑制するという課題について記載も示唆もされていないところ、刊行物１に記載の発明において、シランカップリング剤を選択するに際して、刊行物３に記載される半導体素子と、該半導体素子を固定するダイパッドと、複数のリードを封止するためのエポキシ樹脂組成物なる異なる技術分野に属する発明を参酌の上で、マイグレーション防止のために、メルカプト基を有するシランカップリング剤を選択することは、当業者にとっても容易に着想し得たものであるとはいえない。
　したがって、本件訂正発明１は、刊行物１に記載された発明及び刊行物３の記載に基いて、当業者が容易に発明をすることができたものであるとはいえない。
６　本件訂正発明２〜８について
　本件訂正発明２〜８は、本件発明１の構成を更に特定したものである。したがって、本件訂正発明１が刊行物１に記載された発明及び刊行物３の記載に基いて、当業者が容易に発明をすることができたものでない以上、その余の点を論ずるまでもなく、本件訂正発明２〜８は、刊行物１に記載された発明及び刊行物３の記載に基いて、当業者が容易に発明をすることができたものとはいえない。
第６　令和２年９月１５日付の取消理由通知（決定の予告）で採用しなかった特許異議の申立理由及び証拠
１　概要
　令和２年９月１５日付の取消理由通知（決定の予告）で採用しなかった特許異議の申立理由、その概要及び証拠は以下のとおりである。
（１）
理由Ａ．（新規性）本件出願の請求項１及び４〜８に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
理由Ｂ．（進歩性）本件特許の請求項１〜８に係る発明は、本件特許出願前に日本国内又は外国において、頒布された刊行物に記載された発明又は電気通信回線を通じて公衆に利用可能となった発明に基いて、本件特許出願前にその発明の属する技術の分野における通常の知識を有する者が容易に発明をすることができたものであるから、請求項１〜８に係る特許は、特許法第２９条第２項の規定に違反してされたものである。　　　
（２）証拠
　理由Ａは、主たる刊行物として甲第１号証（刊行物１）を引用するものである。
　理由Ｂは、主たる刊行物として甲第１号証（刊行物１）、従たる刊行物として以下の甲第２〜４号証（それぞれ甲２〜甲４とする）を引用するものである。
甲２：特開２０１５−１０１９２号公報
甲３：特開２０１０−２４２９２号公報
甲４：国際公開第２０１３／６１９３８号
（３）証拠の記載事項
　甲２、４には、それぞれ、次の記載がある。 
ア　甲２の記載事項
摘記甲２ａ：【請求項１】
「重量平均分子量が１００万〜２５０万であり、重合体を構成するモノマー単位として、水酸基を有するモノマーと、芳香環を有するモノマーと、カルボキシル基を有するモノマーとを含有する（メタ）アクリル酸エステル重合体（Ａ）と、  イソシアネート系架橋剤（Ｂ）と、  メルカプト基を有するシランカップリング剤（Ｃ）と、  活性エネルギー線硬化性成分（Ｄ）とを含有し、  前記（メタ）アクリル酸エステル重合体（Ａ）が、当該重合体を構成するモノマー単位として、前記水酸基を有するモノマーを１〜５質量％含有し、前記芳香環を有するモノマーを５〜３０質量％含有し、前記カルボキシル基を有するモノマーを０．１〜０．８質量％含有する粘着性組成物。」
摘記甲２ｂ：【００５３】
「（３）シランカップリング剤（Ｃ）
　本実施形態におけるシランカップリング剤（Ｃ）はメルカプト基を有する。このメルカプト基は、イソシアネート系架橋剤（Ｂ）のイソシアネート基と容易に反応する。前述した通り、粘着性組成物Ｐを硬化させた粘着剤では、シランカップリング剤（Ｃ）のアルコキシシリル基は、（メタ）アクリル酸エステル重合体（Ａ）から適切な距離、すなわちイソシアネート系架橋剤（Ｂ）における複数のイソシアネート基の相互間の距離をもって、（メタ）アクリル酸エステル重合体（Ａ）にぶら下がった形となると推定される。このように、アルコキシシリル基が、（架橋された）（メタ）アクリル酸エステル重合体（Ａ）から適切な距離をもって存在することにより、優れたカップリング効果が発揮され、それにより、得られる粘着剤は、接着性に優れ、高温条件下や湿熱条件下でも、接着耐久性に優れたものとなる。この効果は、粘着剤の貼付対象がガラスや金属等の無機材料の場合に、特に顕著に発揮される。」
イ　甲４の記載事項
摘記甲４ａ：［請求項１］
「非架橋性（メタ）アクリル酸エステル単位（ａ１）及び架橋性官能基を有するアクリル単量体単位（ａ２）を含有するベースポリマー（Ａ）と、重合性不飽和基を少なくとも１つ有する単量体（Ｂ）と、熱により前記ベースポリマー（Ａ）と反応する架橋剤（Ｃ）と、活性エネルギー線の照射により前記単量体（Ｂ）の重合反応を開始させる重合開始剤（Ｄ）と、溶剤（Ｅ）と、を含有する粘着組成物を加熱により半硬化させた粘着剤を含む粘着剤層（Ｘ）を備える粘着シート。」
摘記甲４ｂ：［００４０］
「［任意成分］
　粘着剤組成物は、任意に、本発明の効果を損なわない範囲で、上記以外の他の成分を含有してもよい。該他の成分としては、粘着剤用の添加剤として公知の成分、例えば酸化防止剤、金属腐食防止剤、粘着付与剤、シランカップリング剤、紫外線吸収剤、ヒンダードアミン系化合物等の光安定剤等のなかから必要に応じて選択できる。
　酸化防止剤としては、フェノール系酸化防止剤、アミン系酸化防止剤、ラクトン系酸化防止剤、リン系酸化防止剤、イオウ系酸化防止剤等が挙げられる。これら酸化防止剤は１種を単独で使用してもよいし、２種以上を併用してもよい。 　
　金属腐食防止剤としては、粘着剤の相溶性や効果の高さから、ベンゾリアゾール系樹脂が好ましい。
　粘着付与剤として、例えば、ロジン系樹脂、テルペン系樹脂、テルペンフェノール系樹脂、クマロンインデン系樹脂、スチレン系樹脂、キシレン系樹脂、フェノール系樹脂、石油樹脂などが挙げられる。
　シランカップリング剤としては、例えば、メルカプトアルコキシシラン化合物（例えば、メルカプト基置換アルコキシオリゴマー等）などが挙げられる。
　紫外線吸収剤としては、例えば、ベンゾトリアゾール系化合物、ベンゾフェノン系化合物などが挙げられる。ただし、完全硬化時の活性エネルギー線に紫外線を用いる場合は、重合反応を阻害しない範囲で添加する必要がある。」
　
２　理由Ａについて
（１）甲１号証（刊行物１）を主な引用例とする理由について
　甲第１号証に記載の発明と、本件訂正発明１とを対比すると、第５の５の（１）のとおり、両者は相違点１で相違している。したがって、本件訂正発明１及び本件訂正発明１を直接または間接的に引用する本件訂正発明４〜８は、甲第１号証に記載された発明ではない。　
３　理由Ｂについて
（１）甲１号証（刊行物１）を主な引用例とする理由について
　甲第１号証に記載の発明と、本件訂正発明１とを対比すると、第５の５の（１）のとおり、両者は相違点１で相違している。
　
　また、甲２の摘記甲２ａには、重量平均分子量が１００万〜２５０万であり、重合体を構成するモノマー単位として、水酸基を有するモノマーと、芳香環を有するモノマーと、カルボキシル基を有するモノマーとを含有する（メタ）アクリル酸エステル重合体（Ａ）と、イソシアネート系架橋剤（Ｂ）と、メルカプト基を有するシランカップリング剤（Ｃ）と、活性エネルギー線硬化性成分（Ｄ）とを含有し、前記（メタ）アクリル酸エステル重合体（Ａ）が、当該重合体を構成するモノマー単位として、前記水酸基を有するモノマーを１〜５質量％含有する粘着性組成物が記載されており、摘記甲２ｂには、粘着剤の、接着性や高温湿熱条件下での接着耐久性を改善するためにメルカプト基を有するシランカップリング剤（Ｃ）を添加することが記載され、摘記甲４ａには、非架橋性（メタ）アクリル酸エステル単位（ａ１）及び架橋性官能基を有するアクリル単量体単位（ａ２）を含有するベースポリマー（Ａ）と、重合性不飽和基を少なくとも１つ有する単量体（Ｂ）と、熱により前記ベースポリマー（Ａ）と反応する架橋剤（Ｃ）と、活性エネルギー線の照射により前記単量体（Ｂ）の重合反応を開始させる重合開始剤（Ｄ）と、溶剤（Ｅ）と、を含有する粘着組成物を加熱により半硬化させた粘着剤を含む粘着剤層（Ｘ）を備える粘着シートが記載され、摘記甲４ｂには、粘着剤組成物に（粘着組成物）添加する任意成分として、メルカプトアルコキシシラン化合物が記載されている。
　しかしながら、第５の５の（２）で検討した様に、刊行物１には、マイグレーションを防止・抑制するという課題については記載も示唆もされていないし、甲２〜４のいずれにも、メルカプト基を有するシランカップリング剤やメルカプトアルコキシシラン化合物を添加することによって、マイグレーションを防止・抑制することができることについては記載されていないところ、刊行物１に記載の発明において、シランカップリング剤を選択するに際して、マイグレーション防止のために、甲２や、甲４に記載されるメルカプト基を有するシランカップリング剤を選択することは、当業者にとっても容易に着想し得たものであるとはいえない。
　したがって、本件訂正発明１は、甲１〜４の記載に基いて、当業者が容易に発明をすることができたものであるとはいえない。
第７　申立人の意見書における主張について
　申立人は、令和２年８月２７日付の意見書において、本件訂正発明１においては、「前記メルカプト基を有するシランカップリング剤（Ｂ）により前記金属電極のマイグレーションを防止・抑制する」との要件が追加されているが、「前記メルカプト基を有するシランカップリング剤（Ｂ）により前記金属電極のマイグレーションを防止・抑制する」との要件は、本件訂正発明１に期待されている効果を単に記載したものに過ぎず、請求項１に係る発明の構成を具体的に限定するものではなく、当該訂正は「特許請求の範囲の減縮」を目的とする訂正に該当しない旨、また、本件訂正発明１〜８は、甲第１号証に記載された発明であり、甲第１号証に記載された発明に基づいて当業者が容易に想到しうる発明である旨を主張している。
　しかしながら、第２の２の（２）のアで検討したように、「前記メルカプト基を有するシランカップリング剤（Ｂ）により前記金属電極のマイグレーションを防止・抑制する」との要件は、「特許請求の範囲の減縮」を目的とする訂正でなく、特許法第１２０条の５第２項ただし書第３号に掲げる「明瞭でない記載の釈明」を目的とする訂正であり、訂正要件違反ではない。
　また、本件訂正発明は、第６の２で検討したように、甲第１号証に記載された発明とはいえず、また、第５の１〜６及び第６の３で検討したように、甲第１号証に記載された発明に基づいて当業者が容易に想到しうる発明であるともいえない。
　したがって、申立人の主張は採用できない。
第８　むすび
　以上のとおりであるから、取消理由通知（決定の予告）に記載した取消理由又は特許異議の申立ての理由及び証拠によっては、本件訂正発明１〜８に係る特許を取り消すことはできない。
　また、他に本件訂正発明１〜８に係る特許を取り消すべき理由を発見しない。
　よって、結論のとおり決定する。
【異議決定日】
令和３年１月５日（２０２１．１．５）
【訂正の要旨】
審決（決定）の【理由】欄参照。
（５７）【特許請求の範囲】
　【請求項１】
　少なくとも貼合される側の面に段差を有する第１の表示体構成部材と、第２の表示体構成部材とを貼合するための粘着シートであって、
　前記第１の表示体構成部材および／または前記第２の表示体構成部材は、少なくとも貼合される側の面に、酸化されていない金属を主成分とする金属電極を有し、
　前記粘着シートは、粘着性組成物を熱架橋してなる硬化前粘着剤層を有し、
　前記粘着性組成物が、
　（メタ）アクリル酸エステル重合体（Ａ）と、
　メルカプト基を有するシランカップリング剤（Ｂ）と、
　活性エネルギー線硬化性成分（Ｃ）と
を含有し、
　前記（メタ）アクリル酸エステル重合体（Ａ）が、当該重合体を構成するモノマー単位として、水酸基含有モノマーを１０質量％以上、３５質量％以下含有
し、
　
前記メルカプト基を有するシランカップリング剤（Ｂ）により前記金属電極のマイグレーションを防止・抑制する
ことを特徴とする粘着シート。
　【請求項２】
　前記メルカプト基を有するシランカップリング剤（Ｂ）は、メルカプト基含有オリゴマー型シランカップリング剤であることを特徴とする請求項１に記載の粘着シート。
　【請求項３】
　前記メルカプト基を有するシランカップリング剤（Ｂ）を構成する有機ケイ素化合物のメルカプト基当量は、１００ｇ／モル以上、１０００ｇ／モル以下であることを特徴とする請求項１または２に記載の粘着シート。
　【請求項４】
　前記粘着性組成物中における前記メルカプト基を有するシランカップリング剤（Ｂ）の含有量は、前記（メタ）アクリル酸エステル重合体（Ａ）１００質量部に対して、０．０１質量部以上、５質量部以下であることを特徴とする請求項１〜３のいずれか一項に記載の粘着シート。
　【請求項５】
　前記粘着性組成物中における前記活性エネルギー線硬化性成分（Ｃ）の含有量は、前記（メタ）アクリル酸エステル重合体（Ａ）１００質量部に対して、０．５質量部以上、５０質量部以下であることを特徴とする請求項１〜４のいずれか一項に記載の粘着シート。
　【請求項６】
　前記粘着性組成物は、さらに架橋剤（Ｄ）を含有することを特徴とする請求項１〜５のいずれか一項に記載の粘着シート。
　【請求項７】
　前記粘着シートは、２枚の剥離シートを備えており、
　前記硬化前粘着剤層は、前記２枚の剥離シートの剥離面と接するように前記剥離シートに挟持されている
ことを特徴とする請求項１〜６のいずれか一項に記載の粘着シート。
　【請求項８】
　少なくとも貼合される側の面に段差を有する第１の表示体構成部材と、
　第２の表示体構成部材と、
　前記第１の表示体構成部材および前記第２の表示体構成部材を互いに貼合する粘着剤層と
を備えた表示体であって、
　前記第１の表示体構成部材および／または前記第２の表示体構成部材が、少なくとも貼合される側の面に、酸化されていない金属を主成分とする金属電極を有し、
　前記粘着剤層が、請求項１〜７のいずれか一項に記載の粘着シートの硬化前粘着剤層を、活性エネルギー線の照射により硬化させたものである
ことを特徴とする表示体。